(57)【要約】【課題】  ジアリルジアルキルアンモニウムのクロリド以外の塩と二酸化イオウとの新規な共重合体を提供する。【解決手段】    ジアリルジアルキルアンモニウムアルキルサルフェイト単位と二酸化イオウ単位とを含むことを特徴とするジアリルジアルキルアンモニウムアルキルサルフェイトと二酸化イオウとの共重合体。【選択図】        なし【特許請求の範囲】
【請求項１】
一般式（Ｉ）
【化１】
2006045363.tif 000014
（式中、Ｒ１、Ｒ２は、独立にメチル基、エチル基またはヒドロキシエチル基であるが、Ｒ１、Ｒ２が共にヒドロキシエチル基ではなく、Ｒ３は、メチル基またはエチル基である）
で表されるジアリルジアルキルアンモニウムアルキルサルフェイト単位と、
式（II）
【化２】
2006045363.tif 000015
で表される二酸化イオウ単位とを含むことを特徴とするジアリルジアルキルアンモニウムアルキルサルフェイトと二酸化イオウとの共重合体。
【請求項２】
一般式（Ｉ）において、Ｒ１がエチル基、Ｒ２がメチル基、Ｒ３
がエチル基である、請求項１に記載のジアリルジアルキルアンモニウムアルキルサルフェイトと二酸化イオウとの共重合体。
【請求項３】
ジアリルジアルキルアンモニウムアルキルサルフェイト単位／
二酸化イオウ単位のモル比が１／１である交互共重合体である、請求項１または２に記載のジアリルジアルキルアンモニウムアルキルサルフェイトと二酸化イオウとの共重合体。
【請求項４】
一般式（III）
【化３】
2006045363.tif 000016
（式中、Ｒ１、Ｒ２は、独立にメチル基、エチル基またはヒドロキシエチル基であるが、Ｒ１、Ｒ２が共にヒドロキシエチル基ではなく、Ｒ３は、メチル基またはエチル基である）
で表されるジアリルジアルキルアンモニウムアルキルサルフェイトと二酸化イオウとを、極性溶媒中で共重合させることを特徴とする請求項１に記載のジアリルジアルキルアンモニウムアルキルサルフェイトと二酸化イオウとの共重合体の製造方法。
【請求項５】
式（IV）
【化４】
2006045363.tif 000017
で表されることを特徴とするジアリルエチルメチルアンモニウムエチルサルフェイト。
【発明の詳細な説明】
【技術分野】
【０００１】
本発明は、ジアリルジアルキルアンモニウムアルキルサルフェイトと二酸化イオウとの共重合体およびその製造方法に関する。
さらに詳しくは本発明は、ファインケミカル分野に使用可能で、かつ水に可溶で、有機溶媒への溶解性の高い、ジアリルジアルキルアンモニウムアルキルサルフェイトと二酸化イオウとの共重合体およびその製造方法に関する。
【背景技術】
【０００２】
ジアリルジアルキルアンモニウムクロリドと二酸化イオウとの共重合体は、ジアリルジアルキルアンモニウムクロリドと二酸化イオウとを共重合させることにより簡単に製造できる点から工業的に製造され、水溶性塗料や染色物の染色堅牢度向上剤等のファインケミカル分野で使用することが提案されている（例えば、特許文献１参照）。
【０００３】
【特許文献１】特公昭４５−３４３号公報
【発明の開示】
【発明が解決しようとする課題】
【０００４】
しかしながら、地球環境の保全の高まりとともにファインケミカル分野で使用される各種薬剤も、塩素を含まないものが求められてきており、ジアリルジアルキルアンモニウムクロリドと二酸化イオウとの共重合体の代りに、ジアリルジアルキルアンモニウムのクロリド以外の塩と二酸化イオウとの共重合体が求められるようになってきている。
【０００５】
ところが、特許文献１に記載のように、ジアリルジアルキルアンモニウムのクロリド以外の塩と二酸化イオウとの共重合体を、対応するジアリルジアルキルアンモニウムの塩と二酸化イオウとの反応により実用的に製造することは困難である。
【０００６】
例えば、ジアリルジアルキルアンモニウムのヨウ化物塩と二酸化イオウとを共重合して得られる共重合体は、重合中にヨウ素が一部遊離するために着色することがある。また、ジアリルジアルキルアンモニウムの有機酸塩と二酸化イオウとを共重合しても、得られる有機酸塩の共重合体の収率は低い。さらに、ジアリルジアルキルアンモニウムの硫酸塩または亜硫酸塩と二酸化イオウとを共重合しようとしても、得られる共重合体の硫酸塩または亜硫酸塩を、製造単離することが困難である。
【０００７】
本発明は、このような事情のもとで、ジアリルジアルキルアンモニウムのクロリド以外の塩と二酸化イオウとの新規な共重合体を提供することを第一の目的とし、また該新規共重合体を簡単な操作により高収率で製造する方法を提供することを第二の目的とする。
【課題を解決するための手段】
【０００８】
本発明者らは、上記の問題を解決するため、ジアリルジアルキルアンモニウムのクロリド以外の塩と二酸化イオウとの共重合体の製造を種々検討したところ、意外にも原料として、ジアリルジアルキルアンモニウムクロリドの代わりに有機酸塩の一種であるジアリルジアルキルアンモニウムアルキルサルフェイトを用いて、これを二酸化イオウと共重合させると、ジアリジアルキルアンモニウムアルキルサルフェイトと二酸化イオウとの新規な共重合体が収率良く得られることを見出した。また、本発明者らはこの新規共重合体は、水溶性であり、かつ、対応するジアリルジアルキルアンモニウムクロリドと二酸化イオウとの共重合体に比べると、有機溶媒への溶解性に優れ、ファインケミカル分野の用途に極めて有効なことを見出した。
【０００９】
さらに、本発明者らは、二酸化イオウとの共重合に用いられるジアリルジアルキルアンモニウムアルキルサルフェイトのうち、ジアリルエチルメチルアンモニウムエチルサルフェイトが文献未載の新規化合物であることを見出した。
本発明は上記の知見に基いてなされたものであり、
（１）      一般式（Ｉ）
【００１０】
【化５】
2006045363.tif 000002
【００１１】
（式中、Ｒ１、Ｒ２は、独立にメチル基、エチル基またはヒドロキシエチル基であるが、Ｒ１、Ｒ２が共にヒドロキシエチル基ではなく、Ｒ３は、メチル基またはエチル基である）
で表されるジアリルジアルキルアンモニウムアルキルサルフェイト単位と、
式（II）
【００１２】
【化６】
2006045363.tif 000003
【００１３】
で表される二酸化イオウ単位とを含むことを特徴とするジアリルジアルキルアンモニウムアルキルサルフェイトと二酸化イオウとの共重合体、
（２）  一般式（Ｉ）において、Ｒ１がエチル基、Ｒ２がメチル基、Ｒ３がエチ
ル基である、上記（１）に記載のジアリルジアルキルアンモニウムアルキルサルフェイトと二酸化イオウとの共重合体、
（３）  ジアリルジアルキルアンモニウムアルキルサルフェイト単位／
二酸化イオウ単位のモル比が１／１である交互共重合体である、上記（１）または（２）に記載のジアリルジアルキルアンモニウムアルキルサルフェイトと二酸化イオウとの共重合体、
（４）  一般式（III）
【００１４】
【化７】
2006045363.tif 000004
【００１５】
（式中、Ｒ１、Ｒ２は、独立にメチル基、エチル基またはヒドロキシエチル基であるが、Ｒ１、Ｒ２が共にヒドロキシエチル基ではなく、Ｒ３は、メチル基またはエチル基である）
で表されるジアリルジアルキルアンモニウムアルキルサルフェイトと二酸化イオウとを、極性溶媒中で共重合させることを特徴とする請求項１に記載のジアリルジアルキルアンモニウムアルキルサルフェイトと二酸化イオウとの共重合体の製造方法、および
（５）  式（IV）
【００１６】
【化８】
2006045363.tif 000005
【００１７】
で表されることを特徴とするジアリルエチルメチルアンモニウムエチルサルフェイト
を提供するものである。
【発明の効果】
【００１８】
本発明によれば、水溶性であり、かつ有機溶媒への溶解性に優れ、ファインケミカル分野の用途に極めて有用な、新規ジアリルジアルキルアンモニウムアルキルサルフェイトと二酸化イオウとの共重合体を、簡単な操作により収率良く工業的に有利に得ることができる。
また本発明によれば、新規なジアリルエチルメチルアンモニウムエチルサルフェイトを得ることができる。
【発明を実施するための最良の形態】
【００１９】
まず、本発明のジアリルジアルキルアンモニウムアルキルサルフェイトと二酸化イオウとの共重合体（以下、単に本発明の共重合体と記載することもある）について説明する。
本発明の共重合体は、
一般式（Ｉ）
【００２０】
【化９】
2006045363.tif 000006
【００２１】
（式中、Ｒ１、Ｒ２は、独立にメチル基、エチル基またはヒドロキシエチル基であるが、Ｒ１、Ｒ２が共にヒドロキシエチル基ではなく、Ｒ３は、メチル基またはエチル基である）
で表されるジアリルジアルキルアンモニウムアルキルサルフェイト単位と式（ＩＩ）
【００２２】
【化１０】
2006045363.tif 000007
で表される二酸化イオウ単位とを含む。
【００２３】
本発明の共重合体において、ジアリルジアルキルアンモニウムアルキルサルフェイト単位としては、ジアリルジメチルアンモニウムメチルサルフェイト単位、ジアリルエチルメチルアンモニウムメチルサルフェイト単位、ジアリルジエチルアンモニウムメチルサルフェイト単位、ジアリル（ヒドロキシエチル）メチルアンモニウムメチルサルフェイト単位、ジアリルエチル（ヒドロキシエチル）アンモニウムメチルサルフェイト単位、ジアリルジメチルアンモニウムエチルサルフェイト単位、ジアリルエチルメチルアンモニウムエチルサルフェイト単位、ジアリルジエチルアンモニウムエチルサルフェイト単位、ジアリル（ヒドロキシエチル）メチルアンモニウムエチルサルフェイト単位、ジアリルエチル（ヒドロキシエチル）アンモニウムエチルサルフェイト単位を好ましく例示できるが、一般式（Ｉ）においてＲ１がエチル基、Ｒ２がメチル基、Ｒ３がエチル基であるジアリルエチルメチルアンモニウムエチルサルフェイト単位が特に好ましい。なお、本発明において、ヒドロキシエチルは、好ましくは２−ヒドロキシエチルである。
【００２４】
本発明の共重合体は、製造上の観点から、ジアリルジメチルアンモニウムメチルサルフェイトと二酸化イオウとの共重合体、ジアリルエチルメチルアンモニウムメチルサルフェイトと二酸化イオウとの共重合体、ジアリルジエチルアンモニウムエチルサルフェイトと二酸化イオウとの共重合体、ジアリルエチルメチルアンモニウムエチルサルフェイトと二酸化イオウとの共重合体が好ましいが、ジアリルエチルメチルアンモニウムエチルサルフェイトと二酸化イオウとの共重合体が特に好ましい。
【００２５】
本発明の共重合体の製造においては、ジアリルジアルキルアンモニウムアルキルサルフェイト／二酸化イオウのモノマーモル比は、得られる共重合体の安定性の観点から、通常、０．５／０．５以上であり、好ましくは０．５／０．５〜０．９５／０．０５であり、より好ましくは０．５／０．５〜０．８／０．２であり、さらに好ましくは０．５／０．５〜０．６／０．４、特に好ましくは０.５／０.５である。
本モノマーのモル比が０.５／０.５の場合、得られた共重合体は、下記(Ｖ)のような環化交互共重合体で表されると考えられる。
【００２６】
【化１１】
2006045363.tif 000008
【００２７】
本発明の共重合体の分子量は、ゲルパーミエーションクロマトグラフィー（ＧＰＣ）法によるポリエチレングリコール換算の重量平均分子量で、通常３００〜５０，０００、好ましくは５００〜２５，０００、より好ましくは８００〜１０，０００の範囲である。
【００２８】
次に、本発明の共重合体の製造方法について説明する。
本発明のジアリルジアルキルアンモニウムアルキルサルフェイトと二酸化イオウとの共重合体の製造方法は、
一般式（ＩＩＩ）
【００２９】
【化１２】
2006045363.tif 000009
【００３０】
（式中、Ｒ１、Ｒ２は、独立にメチル基、エチル基またはヒドロキシエチル基であるが、Ｒ１、Ｒ２が共にヒドロキシエチル基ではなく、Ｒ３は、メチル基またはエチル基である）
で表されるジアリルジアルキルアンモニウムアルキルサルフェイトと二酸化イオウとを極性溶媒中で共重合させることを特徴とする。
【００３１】
モノマーとして用いるジアリルジアルキルアンモニウムアルキルサルフェイトは、例えばジアリルアルキルアミンとジアルキル硫酸との反応によるアルキル化反応等により製造することができる。
【００３２】
ジアリルジメチルアンモニウムメチルサルフェイト、ジアリルエチルメチルアンモニウムメチルサルフェイト、ジアリル（ヒドロキシエチル）メチルアンモニウムメチルサルフェイトは、それぞれジアリルメチルアミン、ジアリルエチルアミン、ジアリル（ヒドロキシエチル）アミンにジメチル硫酸を加えて反応させるメチル化反応により製造することができる。
【００３３】
また、ジアリルジエチルアンモニウムエチルサルフェイト、ジアリルエチルメチルアンモニウムエチルサルフェイト、ジアリルエチル（ヒドロキシエチル）アンモニウムエチルサルフェイトは、それぞれ、ジアリルエチルアミン、ジアリルメチルアミン、ジアリル（ヒドロキシエチル）アミンに、ジエチル硫酸を加えて反応させるエチル化反応により製造することができる。
上述のジアリルジアルキルアンモニウムアルキルサルフェイトのうち、
式（IV）
【００３４】
【化１３】
2006045363.tif 000010
【００３５】
で表されるジアリルエチルメチルアンモニウムエチルサルフェイトは文献未載の新規化合物である。
【００３６】
本発明の共重合体の製造方法に用いる極性溶媒としては、ジアリルジアルキルアンモニウムアルキルサルフェイトおよび二酸化イオウを溶解する溶媒であるが、例えば水、メチルアルコール、エチルアルコール、ジメチルスルホキシド、ジメチルホルムアミド、ジメチルアセトアミド等を例示することができる。
【００３７】
本発明の共重合体の製造方法において、ラジカル共重合反応のために用いられる重合触媒としては、ジアリルジアルキルアンモニウムアルキルサルフェイトと二酸化イオウとを重合し得るものであれば特に制限はないが、第三−ブチルヒドロパーオキサイド、クメンヒドロパーオキサイドのような有機過酸化物、２，２’−アゾビスイソブチロニトリルのような脂肪族アゾ化合物、過硫酸アンモニウム、過硫酸カリウムのような無機過酸化物、硝酸アンモニウム、硝酸カリウムのような硝酸塩等が挙げられる。また、空気等の酸素を含む気体、放射線、紫外線、可視光線も挙げられる。
【００３８】
本発明の共重合体の製造方法においては、通常、上記ジアリルジアルキルアンモニウムアルキルサルフェイトと二酸化イオウを含む極性溶媒溶液に、上記重合触媒を加え、室温下または加熱条件下、適宜撹拌操作を加えることにより共重合が行われる。重合温度は−１００℃〜８０℃が好ましい。また、重合時間は１〜１００時間が好ましい。
【００３９】
反応終了した後、アルコールやアセトン等の共重合体を溶解させない溶媒を加えることにより、本発明の共重合体を再沈させ、ろ取することもできる。
【実施例】
【００４０】
先ず、実施例で得られた共重合体の重量平均分子量および重合収率の測定方法を以下に示す。
（ｉ）  共重合体の重量平均分子量
共重合体の重量平均分子量（Ｍｗ）は、日立Ｌ−６０００型高速液体クロマトグラフを使用し、ゲル・パーミエーション・クロマトグラフィー（ＧＰＣ法）によって測定した。溶離液流路ポンプは日立Ｌ−６０００、検出器はショーデックスＲＩ−１０１示差屈折率検出器、カラムはショーデックスアサヒパックの水系ゲル濾過タイプのＧＳ−２２０ＨＱ（排除限界分子量３，０００）とＧＳ−６２０ＨＱ(排除限界分子量２００万)とを直列に接続したものを用いた。サンプルは溶離液で０．５ｇ／１００ｍｌの濃度に調製し、２０μｌを用いた。溶離液には、０．４モル／リットルの塩化ナトリウム水溶液を使用した。カラム温度は３０℃で、流速は１．０ｍｌ／分で実施した。標準物質として、分子量１０６、１９４、４４０、６００、１４７０、４１００、７１００、１０３００、１２６００、２３０００などのポリエチレングリコールを用いて較正曲線を求め、その較正曲線を基に共重合体の重量平均分子量（Ｍｗ）を求めた。
【００４１】
（ii）  共重合体の重合収率
ＧＰＣ法により得られたピーク面積比により求めた。
実施例１  ジアリルエチルメチルアンモニウムエチルサルフェイトモノマーの製造
攪拌機、温度計、ジムロート式還流冷却管を備えた１リットルの４つ口丸底セパラブルフラスコ中にジアリルメチルアミン１６７．１ｇ（１．５モル）を仕込み、攪拌しながら硫酸ジエチル２３２．５ｇ（１．５モル）を２０〜５０℃に保ちながらゆっくり滴下した。そして５０℃で２４時間反応させて、ジアリルエチルメチルアンモニウムエチルサルフェイトをオイルとして得た。収量は、３９９．８ｇ（収率１００％）であった。
得られたジアリルエチルメチルアンモニウムエチルサルフェイトのＩＲスペクトルを図１に示す。図１より、１２２０ｃｍ−１に硫酸エステルに由来する吸収があり、この構造を支持している。リンタングステン酸を用いる重量法による四級塩の基本分子量の測定値は２６４．２７（計算値２６５．３８）であった。
【００４２】
実施例２  ジアリルジメチルアンモニウムメチルサルフェイトと二酸化イオウとの共重合体の製造I
（ジアリルジメチルアンモニウムメチルサルフェイトモノマーの製造）
攪拌機、温度計、ジムロート式還流冷却管を備えた１リットルの４つ口丸底セパラブルフラスコ中にジアリルメチルアミン１６７．１ｇ（１．５モル）を仕込み、攪拌しながら硫酸ジメチル１９１．１ｇ（１．５モル）を２０〜５０℃に保ちながらゆっくり滴下した。そして５０℃で２４時間反応させた。次に６５重量％に調整するための水１８９．５ｇを加え、ジアリルジメチルアンモニウムメチルサルフェイトモノマー水溶液を調製した。
【００４３】
（ジアリルジメチルアンモニウムメチルサルフェイトと二酸化イオウとの共重合体の製造）
得られたジアリルジメチルアンモニウムメチルサルフェイトモノマー水溶液（モノマー含有量１．５モル）に、モノマー濃度を調整するための水を加えた後、氷水で冷却・攪拌しながら、二酸化イオウをモノマーに対し当モル量加えた。次に得られたモノマー−二酸化イオウ混合物を所定の重合温度に維持しながら、２８．５重量％過硫酸アンモニウム（以下ＡＰＳと記載する）水溶液４７．６ｇ（モノマーに対して３．０重量％）を分割して加えて共重合させ、ジアリルジメチルアンモニウムメチルサルフェイトと二酸化イオウとの共重合体を水溶液として得た。
【００４４】
得られた溶液の一部をアセトンで再沈殿させ、得られた白色固体をろ別し、５０℃で４８時間真空乾燥した。得られた白色粉末状の共重合体のＩＲスペクトルを図２に示す。図２より１３２０ｃｍ−１と１１３０ｃｍ−１に−ＳＯ２−に起因する吸収および１２２０ｃｍ−１に硫酸エステルに起因する吸収が見られることから、ジアリルジメチルアンモニウムメチルサルフェイトと二酸化イオウとの共重合体であることを支持している。
【００４５】
またこの固体の元素分析値は、Ｓ＝１９．９〜２０．８％であった。この値はジアリルジメチルアンモニウムメチルサルフェイトと二酸化イオウとのモル比１：１の共重合体の値に近い。
【００４６】
得られた共重合体の製造条件、および重合収率と重量平均分子量の結果を表１に示す。またＧＰＣ測定の結果を、図３に示す。
実施例３  ジアリルジメチルアンモニウムメチルサルフェイトと二酸化イオウとの共重合体の製造II
モノマー濃度を変えた以外は、実施例２と同様に操作し、標記の共重合体を得た。得られた共重合体の製造条件、および重合収率と重量平均分子量の結果を表１に示す。
【００４７】
【表１】
2006045363.tif 000011
【００４８】
実施例４  ジアリルエチルメチルアンモニウムエチルサルフェイトと二酸化イオウとの共重合体の製造I
（ジアリルエチルメチルアンモニウムエチルサルフェイトモノマーの製造）
実施例１と同様にして、攪拌機、温度計、ジムロート式還流冷却管を備えた１リットルの４つ口丸底セパラブルフラスコ中にジアリルメチルアミン１６７．１ｇ（１．５モル）を仕込み、攪拌しながら硫酸ジエチル２３２．５ｇ（１．５モル）を２０〜５０℃に保ちながらゆっくり滴下した。そして５０℃で２４時間反応させた。次に６５重量％に調整するための水２１２．９ｇを加え、ジアリルエチルメチルアンモニウムエチルサルフェイトモノマー水溶液を調製し、この水溶液をジアリルエチルメチルアンモニウムエチルサルフェイトを単離することなく、二酸化イオウとの共重合反応に用いた。
【００４９】
（ジアリルエチルメチルアンモニウムエチルサルフェイトと二酸化イオウとの共重合体の製造）
得られたジアリルエチルメチルアンモニウムエチルサルフェイトモノマー水溶液（モノマー含有量１．５モル）に、モノマー濃度を調整するための水を加えた後、氷水で冷却・攪拌しながら、二酸化イオウをモノマーに対し当モル量加えた。次に得られたモノマー−二酸化イオウ混合物を所定の重合温度に維持しながら、２８．５重量％過硫酸アンモニウム水溶液５２．０ｇ（モノマーに対して３．０重量％）を分割して加えて共重合させ、ジアリルエチルメチルアンモニウムエチルサルフェイトと二酸化イオウとの共重合体を水溶液として得た。  
【００５０】
得られた溶液の一部をアセトンで再沈殿させ、得られた白色固体をろ別し、５０℃で４８時間真空乾燥した。得られた白色粉末状の共重合体のＩＲスペクトルを図４に示す。図４より１３２０ｃｍ−１と１１３０ｃｍ−１に−ＳＯ２−に起因する吸収および１２２０ｃｍ−１に硫酸エステルに起因する吸収が見られることから、ジアリルエチルメチルアンモニウムエチルサルフェイトと二酸化イオウとの共重合体であることを支持している。
【００５１】
またこの固体の元素分析値は、Ｓ＝１８．８〜１９．３％であった。この値はジアリルエチルメチルアンモニウムエチルサルフェイトと二酸化イオウとのモル比１：１の共重合体の値に近い。
【００５２】
得られた共重合体の製造条件、および重合収率と重量平均分子量の結果を表２に示す。またＧＰＣ測定の結果を図５に示す。
実施例５  ジアリルエチルメチルアンモニウムエチルサルフェイトと二酸化イオウとの共重合体の製造II
モノマー濃度を変えた以外は、実施例４と同様に操作し、標記の共重合体を得た。得られた共重合体の製造条件、および重合収率と重量平均分子量の結果を表２に示す。
【００５３】
【表２】
2006045363.tif 000012
【００５４】
試験例１    溶解性試験
実施例２および実施例４で得られた共重合体０．１ｇを用い、その水、エチレングリコールおよびジメチルスルホキシド（いずれも５ミリリットル）に対する溶解性（３０℃）を検討した。参考例１として、ジアリルジメチルアンモニウムクロリドと二酸化イオウとの共重合体（日東紡（株）、ＰＡＳ−Ａ−１、重量平均分子量約５０００）に対しても同様に溶解性を検討した。それらの結果を表３に示す。本発明の共重合体は、水に可溶で、またジメチルスルホキシドのような有機溶媒にも優れた溶解性を示した。
【００５５】
【表３】
2006045363.tif 000013
【００５６】
試験例２  圧延銅箔へのめっきにおけるレベリング性評価試験
圧延銅箔が設けられたフレキシブルプリント配線基板（ＦＰＣ基板）を用い、実施例４で得られた共重合体を含む、下記組成の硫酸銅めっき浴で圧延銅箔への酸性銅めっき処理を２５℃、陰極電流密度１．５Ａ／ｄｍ２で５０分間、エアレーション攪拌下にて行った。
【００５７】
〈硫酸銅めっき浴組成〉
硫酸銅                                  ９０ｇ／Ｌ
硫酸                                  １８０ｇ／Ｌ
塩素イオン                            ４０ｍｇ／Ｌ
ポリエチレングリコール  １）          ５００ｍｇ／Ｌ
ＳＰＳ  ２）                              １ｍｇ／Ｌ
実施例４で得られた共重合体        １０００ｍｇ／Ｌ
［注］１）ＨＯ−（Ｃ２Ｈ４Ｏ）ｎ−Ｈ    ｎ＝９０
２）ＮａＯ３Ｓ−Ｃ３Ｈ６−Ｓ−Ｓ−Ｃ３Ｈ６−ＳＯ３Ｎａ
【００５８】
このようにしてめっきされたＦＰＣ基板について、めっき被膜外観を顕微鏡にて観察し、レベリング性を評価した。
【００５９】
また上記硫酸銅めっき浴の代わりに、下記に組成を示した、従来の硫酸銅めっき浴（高性能タイプ）を用いた以外は、上記と同様にして、ＦＰＣ基板の圧延銅箔への酸性銅めっきを行い、めっき被膜外観を顕微鏡にて観察し、めっき面のレベリング性を評価した。
【００６０】
〈硫酸銅めっき浴組成〉
硫酸銅                                １００ｇ／Ｌ
硫酸                                  １８０ｇ／Ｌ
塩素イオン                            ４０ｍｇ／Ｌ
Ｃｕ−Ｂｒｉｔｅ２１ＭＵ  １）            ５ｍｌ／Ｌ
ＳＰＳ  ２）                              １ｍｇ／Ｌ
［注］１）荏原ユージライト（株）製、商品名
２）ＮａＯ３Ｓ−Ｃ３Ｈ６−Ｓ−Ｓ−Ｃ３Ｈ６−ＳＯ３Ｎａ
【００６１】
その結果、実施例４で得られた共重合体を含むめっき浴でめっき処理されたＦＰＣ基板は、従来のめっき浴でめっき処理されたＦＰＣ基板よりも、めっき被膜が平滑性を有し、レベリング性に優れることが明らかとなった。一方、実施例４で得られた共重合体の代わりにジアリルジメチルアンモニウムクロリドと二酸化イオウとの共重合体（ＰＡＳ−Ａ−１）を用いても、レべリング性の向上はほとんどみられなかった。
【産業上の利用可能性】
【００６２】
本発明によれば、水溶性であり、かつ有機溶媒に対する溶解性に優れ、ファインケミカル分野の用途に極めて有効なジアリルジアルキルアンモニウムアルキルサルフェイトと二酸化イオウとの共重合体を簡単な操作により収率良く工業的に有利に得ることができる。
【００６３】
また、本発明によれば、上記共重合体を得るためのモノマーである、新規なジアリルエチルメチルアンモニウムエチルサルフェイトが提供された。
【図面の簡単な説明】
【００６４】
【図１】実施例１で得たジアリルエチルメチルアンモニウムエチルサルフェイトのＩＲスペクトル図を示す。
【図２】実施例２で得たジアリルジメチルアンモニウムメチルサルフェイトと二酸化イオウとの共重合体のＩＲスペクトル図を示す。
【図３】実施例２で得たジアリルジメチルアンモニウムメチルサルフェイトと二酸化イオウとの共重合体のＧＰＣチャートを示す。
【図４】実施例４で得たジアリルエチルメチルアンモニウムエチルサルフェイトと二酸化イオウとの共重合体のＩＲスペクトル図を示す。
【図５】実施例４で得たジアリルエチルメチルアンモニウムエチルサルフェイトと二酸化イオウとの共重合体のＧＰＣチャートを示す。
【図１】
2006045363.tif 000018
【図２】
2006045363.tif 000019
【図３】
2006045363.tif 000020
【図４】
2006045363.tif 000021
【図５】
2006045363.tif 000022